【事件の表示】
　特許第２８７１１５１号「磁気カード」の請求項１ないし５に係る特許に対する特許異議の申立てについて、次のとおり決定する。
【結　論】
　訂正を認める。
　特許第２８７１１５１号の請求項１ないし５に係る特許を維持する。
【理　由】
（１）手続の経緯
　特許第２８７１１５１号に係る発明についての出願は、平成３年３月２９日に出願され、平成１１年１月８日にその発明について特許の設定登録がなされ、その後、その特許について、異議申立人佐藤徹および西田譲により特許異議の申立てがなされ、取消理由通知がなされ、その指定期間内である平成１２年４月２５日に訂正請求がなされたものである。
（２）訂正の適否ついての判断
ア．訂正の内容
　特許権者が求めている訂正の内容は、以下のとおりである。
（ａ）特許請求の範囲の請求項１中の「反射層」を「平滑層に接着して設けられた反射層」と訂正する。
（ｂ）明細書段落【０００９】の「反射層」を「平滑層に接着して設けられた反射層」、「カルボキシル基、ヒドロキシル基、アミノ基、アミド基およびスルホン基、並びに第四アンモニウム塩から選ばれた少なくとも１種の官能基」を「金属と配位または水素結合の可能な置換基」と訂正する。
（ｃ）明細書段落【０００７】の「制限のためと金属薄膜とされる。」を「制限のために金属薄膜とされる。」と訂正する。
（ｄ）明細書段落【００１２】の「同一面または反射面」を「同一面または反対面」と訂正する。
イ．訂正の目的の適否、新規事項の有無、及び拡張・変更の存否
　上記訂正事項（ａ）は、段落【００１４】の（平滑層）の記載に基づいて、請求項１の「反射層」を限定したものであるから、特許請求の範囲の減縮を目的とするものである。
　上記訂正事項（ｂ）は、請求項１の訂正に伴い、これと整合性を図るために発明の詳細な説明を訂正するものであるから、明りょでない記載の釈明を目的とするものである。
　上記訂正事項（ｃ）、（ｄ）は誤記の訂正を目的とするものである。
  そして、上記訂正は願書に添付した明細書または図面に記載された事項の範囲を越えるものとは認められないから、新規事項の追加に該当せず、また特許請求の範囲を実質的に拡張または変更するものではない。
ウ．独立特許要件
（訂正明細書の請求項１ないし５に係る発明）
　訂正明細書の請求項１ないし５に係る発明は、その特許請求の範囲の請求項１ないし２に記載された次の事項により特定されるとおりのものである。
「【請求項１】磁気記録層、平滑層に接着して設けられた反射層及び反射層上に設けられた可逆性感熱記録層を有し、該感熱記録層が樹脂母材および該樹脂母材中に分散された有機低分子物質を含有する磁気カードにおいて、前記反射層と可逆性感熱記録層との接着層として金属と配位または水素結合の可能な置換基を有することを特徴とする磁気カード。
【請求項２】前記接着層として用いられる樹脂が、カルボキシル基、ヒドロキシル基、アミノ基、アミド基およびスルホン基から選ばれた少なくとも１種の官能基である請求項１記載の磁気カード。
【請求項３】有機低分子物質が炭素数１６以上の高級脂肪酸の少なくとも１種とチオジプロピオン酸を含有する請求項１記載の磁気カード。
【請求項４】可逆性感熱記録層を磁気記録層側の面の一部または全部に設けた請求項１記載の磁気カード。
【請求項５】可逆性感熱記録層を磁気記録層と反対側の面の一部または全部に設けた請求項１記載の磁気カード。」
（引用刊行物に記載の発明）
　当審が通知した取消理由で引用した刊行物１（特開平３−７３７７号公報）には、「樹脂母材とこの樹脂母材中に分散された有機低分子物質とを主成分としてなり、温度に依存して透明度が可逆的に変化する可逆性感熱記録層と、光反射層としての金属薄膜層を有する可逆性感熱記録材料において、該金属薄膜層が、〜光沢度（ＪＩＳ　Ｚ　８７４１）７０〜２５０％をもつものであるか、または〜表面が０．５〜１０μｍの表面粗さの微細凹凸形状をもつものである〜可逆性感熱記録材料」（請求項１）、「樹脂母材とこの樹脂母材中に分散された有機低分子物質とを主成分としてなり、温度に依存して透明度が可逆的に変化する可逆性感熱記録層と、光反射層としての金属薄膜層を有する可逆性感熱記録材料において、該金属薄膜層と該感熱記録層との間に接着層を設けた〜可逆性感熱記録材料」（請求項２）、「光反射層としての金属薄膜層は、表面を粗にした金属薄膜そのもの、表面を粗にしたフィルム、紙等の支持体の上に真空蒸着法、イオンプレーティング法、スパッタリング法、ＣＶＤ法などにより金属薄膜を形成したもの、表面を粗にした金属薄膜とフィルムの積層体、金属微粒子を紙、フィルム等の支持体上に塗布したもの等、表面の光沢度が７０〜２５０％の範囲にあるものならば何でも使用できる。」（３頁右下欄３〜１１行）、「接着層に用いられる樹脂としては、金属との接着性がよく、且つ感熱記録層の成分に悪影響を与えないものならば特に限定されず、例えば、アクリル系樹脂、ポリエステル系樹脂、塩化ビニル系樹脂、ポリアミド系樹脂等が挙げられる。感熱記録層と金属薄膜層の双方との接着性から飽和ポリエステル樹脂、塩化ビニルー酢酸ビニルーマレイン酸共重合体、塩化ビニルー酢酸ビニルービニルアルコール共重合体が好ましいが、とくに以下に詳述する塩化ビニル共重合体が好適である。前記塩化ビニル共重合体としては、塩化ビニルとビニル基含有リン酸エステルおよび必要に応じてこれらと共重合可能な他のモノマーとの共重合体である。」（５頁左上欄１６行〜５頁右上欄１０行）、「支持体に微細な凹凸形状を付与するには、〜顔料塗布法〜により達成される。〜顔料塗布法は顔料添加法に使用する顔料を接着剤樹脂と共にフィルム表面に塗布するものである。〜上記顔料として酸化鉄を用い、フィルム上に酸化鉄と樹脂の層を形成し、表面に微細な凹凸を形成すると共に磁性層として磁気記録を行えるようにすることも可能である。」（４頁右上欄１５行〜右下欄８行）と記載されている。
　したがって、上記記載を総合すると刊行物１には、樹脂母材上に磁気記録層を設けた樹脂母材とこの樹脂母材中に分散された有機低分子物質とを主成分としてなり、温度に依存して透明度が可逆的に変化する可逆性感熱記録層と、光反射層としての金属薄膜を有する可逆性感熱記録材料において、該金属薄膜と該感熱記録層との間に、飽和ポリエステル樹脂、塩化ビニルー酢酸ビニルーマレイン酸共重合体、塩化ビニルー酢酸ビニルービニルアルコール共重合体、塩化ビニルとビニル基含有リン酸エステルおよび必要に応じてこれらと共重合可能な他のモノマーとの共重合体の接着剤層を設け、更に、光反射層は、表面を粗にした支持体の上に金属薄膜を形成したもの、表面を粗にした金属薄膜とフィルムの積層体である可逆性感熱記録材料が記載されているものと認める。
　刊行物２（実願昭６３−５０４９６号（実開平２−３８７６号）のマイクロフィルム）には、「支持体上に樹脂母材とこの樹脂母材中に分散された有機低分子物質とを主成分とし、温度により透明度が可逆的に変化する感熱記録層と磁性材料を主成分とする磁気記録層とを有すると共に少くとも感熱記録層直下又は支持体の感熱記録層対応部分が着色されている情報記憶カード」（実用新案登録請求の範囲）が記載され、「本考案は一時的な表示が可能な磁気カードからなる情報記憶カードに関する。」（２頁１〜２行）こと、また、第２図には、可逆性感熱記録層３を磁気記録層４側の面の一部または全部に設けること、第３図には可逆性感熱記録層３を磁気記録層４と反対側に設けることが記載されている。
　刊行物３（特開平３−７３３８３号公報）には「磁気シート部材の磁気記録層が設けられた面と反対側の面に可逆的に情報の記録、消去の可能な感熱性記録層を形成した磁気シートであって、該感熱性記録層が樹脂マトリックス材および該マトリックス材に分散された有機低分子物質からなり、温度変化に伴い透明度が可逆的に変化する〜磁気シート」（請求項５）が記載され、「磁気シートがプリペイドカード等として使用されている。」（２頁左上欄１５〜１６行）こと、「第２図は本発明の他の具体例であり、磁気記録層の反対側の面に感熱性記録層を設けた具体例を示す概略断面図である。本具体例において感熱性記録層（５）は支持体（９）上に形成され、基材（１）に対して磁気記録層（２’）とは反対の面に着色層（１０）および粘着層（１１）を介して設けられる。」（２頁右下欄８〜１４行）ことが記載されている。
（対比・判断）
　訂正明細書の請求項１に係る発明と、刊行物１〜３に記載の発明を対比すると、これら刊行物に記載の発明は、請求項１に係る発明を特定するための事項である「平滑層に接着して設けられた反射層」を具備していない。
　請求項１に係る発明は、上記事項を具備させることにより、磁気記録層上に反射層として直接金属蒸着層を形成した場合には、金属表面の光散乱のため蒸着層表面は殆ど白色になることを解消して、金属反射層の金属光沢を失わせないで高いコントラストを得ようとするものであって、刊行物１に記載の発明の、正反射を防止するように、反射層を光沢度（ＪＩＳ　Ｚ　８７４１）７０〜２５０％をもつものであるか、表面が０．５〜１０μｍの表面粗さの微細凹凸形状をもつようにするものとは目的、構成及び作用効果が相違するから、請求項１に係る発明は、刊行物１〜３に記載の発明に基づいて当業者が容易に推考し得るものではない。
　また、訂正明細書の請求項２ないし５に係る発明は、請求項１に係る発明を更に限定したものであるから、上記請求項１に係る発明についての判断と同様の理由により、刊行物１に記載の発明と同一であるとすることはできず、刊行物１〜３に記載の発明から当業者が容易に推考し得るものでもない。
　したがって、訂正明細書の請求項１ないし５に係る発明は、特許出願の際独立して特許を受けることができるものである。
エ．むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項および第３項の規定に適合するので、当該訂正を認める。
（３）特許異議の申立てについて
ア．申立ての理由の概要
　申立人佐藤徹は、証拠として甲第１号証（特開平３−７３７７号公報）、甲第２号証（実願昭６３−５０４９６号（実開平２−３８７６号）のマイクロフィルム）、甲第３号証（特開平３−７３３８３号公報）を提出し、請求項１ないし４に係る発明は、甲第１号証に記載された発明であるから、請求項１ないし４に係る発明の特許は、特許法第２９条第１項第３号の規定に違反したものであり、また、請求項１ないし５に係る発明の特許は、甲第１〜３号証に記載の発明に基づいて当業者が容易に発明をすることができたものであるから、請求項１ないし５に係る発明の特許は、特許法第２９条第２項の規定に違反してなされたものであるから取り消されべきものである旨主張し、申立人西田譲は、証拠として甲第１号証（特開平３−７３７７号公報）、甲第２号証（実願昭６３−５０４９６号（実開平２−３８７６号）のマイクロフィルム）を提出し、請求項１ないし５に係る発明は、甲第１，２号証に記載の発明に基づいて当業者が容易に発明をすることができたものであるから、請求項１ないし５に係る発明の特許は、特許法第２９条第２項の規定に違反してなされたものであるから取り消されべきものである旨主張している。
イ．本件発明
　本件請求項１ないし５に係る発明は、平成１２年１月１４日付けで提出された訂正請求書に添付された明細書の特許請求の範囲の請求項１ないし５に記載された事項により特定されるとおりのものである。
ウ．甲号各証に記載の発明
　両申立人の提出した甲第１号証および甲第２号証は、取消理由通知で引用した刊行物１および刊行物２であり、申立人佐藤徹の提出した甲第３号証は、取消理由通知で引用した刊行物３であるから、これら甲号各証には、上記２（ウ）の（引用刊行物に記載の発明）で示した発明が記載されている。
エ．対比・判断
（特許法第２９条第１項第３号違反について）　
　請求項１に係る発明と、甲第１号証に記載された発明と対比すると、甲第１号証に記載の発明は、請求項１に係る発明を特定するための事項である「平滑層に接着して設けられた反射層」を具備していないから、請求項１に係る発明は、甲第１号証に記載された発明とすることはできない。
　また、請求項２ないし４に係る発明は、請求項１に係る発明を更に限定したものであるから、上記請求項１に係る発明についての判断と同様の理由により、刊行物１に記載された発明とすることはできない。
（特許法第２９条第２項違反について）
　請求項１に係る発明と甲第１〜３号証に記載の発明を対比すると、甲第１〜３号証に記載に発明は、請求項１に係る発明を特定するための事項である「平滑層に接着して設けられた反射層」を具備していない。
　請求項１に係る発明は、上記事項を具備することにより、磁気記録層上に反射層として直接金属蒸着層を形成した場合には、金属表面の光散乱のため蒸着層表面は殆ど白色になることを解消して、金属反射層の金属光沢を失わせないで高いコントラストを得ようとするものであって、刊行物１に記載の発明の、正反射を防止するように、反射層を光沢度（ＪＩＳ　Ｚ　８７４１）７０〜２５０％をもつものであるか、表面が０．５〜１０μｍの表面粗さの微細凹凸形状をもつようにするものとは目的、構成及び作用効果が相違するから、請求項１に係る発明は、甲第１〜３号証に記載の発明に基づいて当業者が容易に推考し得るものではない。
　また、請求項２ないし５に係る発明は、請求項１に係る発明を更に限定したものであるから、上記請求項１に係る発明についての判断と同様の理由により、甲第１〜３号証に記載の発明から当業者が容易に推考し得るものではない。
オ．むすび
　以上のとおりであるから、特許異議の申立ての理由及び証拠によっては、請求項１ないし５に係る発明の特許を取り消すことはできない。
　また、他に請求項１ないし５に係る発明の特許を取り消すべき理由を発見しない。
　したがって、請求項１ないし５に係る発明についての特許は拒絶の査定をしなければならない特許出願に対してなされたものとは認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月９日（２０００．６．９）
【訂正の要旨】
　特許第２７９５６２２号発明の明細書を本件訂正請求書に添付の訂正明細書のとおりに訂正する。即ち、特許請求の範囲の減縮を目的として下記（ａ）のとおり訂正し、明りょうでない記載の釈明を目的として下記（ａ）のとおり訂正し、誤記の訂正を目的として下記（ｃ）、（ｄ）のとおり訂正する。
（ａ）特許請求の範囲の請求項１中の「反射層」を「平滑層に接着して設けられた反射層」と訂正する。
（ｂ）明細書段落【０００９】の「反射層」を「平滑層に接着して設けられた反射層」、「カルボキシル基、ヒドロキシル基、アミノ基、アミド基およびスルホン基、並びに第四アンモニウム塩から選ばれた少なくとも１種の官能基」を「金属と配位または水素結合の可能な置換基」と訂正する。
（ｃ）明細書段落【０００７】の「制限のためと金属薄膜とされる。」を「制限のために金属薄膜とされる。」と訂正する。
（ｄ）明細書段落【００１２】の「同一面または反射面」を「同一面または反射面」と訂正する。
（５４）【発明の名称】
磁気カード
（５７）【特許請求の範囲】
　【請求項１】　磁気記録層、
平滑層に接着して設けられた
　【請求項２】　前記接着層として用いられる樹脂が、カルボキシル基、ヒドロキシル基、アミノ基、アミド基およびスルホン基から選ばれた少なくとも１種の官能基を有する樹脂である請求項１記載の磁気カード。
　【請求項３】　有機低分子物質が炭素数１６以上の高級脂肪酸の少なくとも１種とチオジプロピオン酸を含有する請求項１記載の磁気カード。
　【請求項４】　可逆性感熱記録層を磁気記録層側の面の一部または全面に設けた請求項１記載の磁気カード。
　【請求項５】　可逆性感熱記録層を磁気記録層と反対側の面の一部または全面に設けた請求項１の磁気カード。
【発明の詳細な説明】
　【０００１】
　【産業上の利用分野】
　本発明はプリペイドカードなどとして用いられる磁気カードに関する。さらに詳しくは磁気的情報の記録再生を行ない得る磁気記録層と、文字、数字、模様を可逆的に記録、消去できる可逆性感熱性記録層とをカード基材上に設け、磁気記録層の情報を視覚的に表示できる複合型の磁気カードに関する。
　【０００２】
　【従来の技術および課題】
　近年、電話などの通信、各種交通機関などの運輸、デパートなどの流通関連分野等における代金、料金の支払い手段としてプリペイドカードが普及しつつあり、代金支払いのいわゆるキャッシュレス化が進みつつある。このような磁気カードの磁気記録層には金額残高などの必要なデータが記録されているが、カードの所有者自身はこれを直接に知ることができない。
　【０００３】
　このため使用の都度、磁気カードにパンチ穴をあけて残高の概算を表示する方法、また磁気面とは反対側のカード面（表側）に感熱発色層を設け、支払の度に残高をサーマルヘッドで印字する方法、あるいは磁気面上に金属の蒸着膜を設け、サーマルヘッドにより金属膜を破壊して下地を露出させ表示を行う方法などが採用されている。
　【０００４】
　しかしながら、磁気カードにパンチ穴をあけて残高を表示する方法では、正確な数値を表示することはできない。また感熱記録層や金属蒸着膜を用いた磁気カードでは情報の書き換えができないため、磁気カードの面積によって情報量が制限される。特に高額のプリペイドカードの場合には残高が追記しきれず、新しいカードを再発行する必要が生じ、コストアップを招く。
　【０００５】
　これに対し情報を可逆的に記録あるいは消去することができ、繰り返して使用することが可能な感熱記録材料も提案されている。このような記録材料として、ポリエステル、ポリアミド、ポリ塩化ビニル、塩化ビニル−酢酸ビニル共重合体等の樹脂中に高級アルコール、高級脂肪酸等の有機低分子物質を分散した感熱記録層を有する記録材料がある（特開昭５５−１５４１９８号、特開昭５４−１１９３７７号および特開平２−１３６３号等）。かかる材料は、温度による感熱記録層の透明度変化により画像の形成、消去を行うものであり、画像は白地に透明画像として、あるいは無色地に白色画像として得られる。すなわち、記録材料をある温度まで上昇させ常温に戻した時は透明状態を示し、また別の温度まで上昇させ常温に戻した時は白濁状態を示す。記録層への記録方法としては、サーマルヘッドが好適に用いられ、また消去方法としては熱ロール、ホットスタンプ、サーマルヘッドなどが好適に用いられる。しかしながら特開昭５５−１５４１９８号等に示された材料では常温に戻した時に透明状態を示す温度領域が極端に狭いため、透明状態とするための温度制御が事実上不可能に近い。従って記録状態が透明である方式、消去状態が透明である方式のいずれによっても、実用的な記録あるいは消去ができないといった問題があった。
　【０００６】
　この問題を解決するために、本発明者らは、有機低分子として炭素数１６以上の高級脂肪酸とチオジプロピオン酸を併用することにより該透明温度領域を高温側に移行させると共に透明温度領域を実用的なレベルにまで広げることに成功し、先に特許出願を行った（特願平２−１９３３９９号、特願平２−３３７３８０号）。
　【０００７】
　【発明が解決しようとする課題】
　プリペイドカード磁気面側に感熱層を設ける場合には、安全性と高級感確保のために磁気記録層上に隠蔽層として着色層が設けられる。このような着色層は磁気記録層から表面までの厚みの制限のため
に
　【０００８】
　本発明の目的は、金属薄膜反射層と感熱記録層との間の接着性に優れた磁気カードを提供することにある。
　【０００９】
　【課題を解決するための手段】
　すなわち本発明は、磁気記録層、
平滑層に接着して設けられた
金属と配位または水素結合の可能な置換基
　【００１０】
　本発明の磁気カードは金属反射層と感熱層との間に金属と配位又は水素結合の可能な置換基を有する樹脂の接着層が介在し、金属反射層と密着性がよくなり、サーマルヘッド等の加熱手段にて印字／消去しても感熱層の剥離が生じない。
　【００１１】
　つぎに本発明の磁気カードを図面により具体的に説明する。図１は磁気カードの磁気記録層側に感熱記録層を設けた本発明磁気カードの一具体例を示す概略断面図である。図１において、磁気カードの基材１の片面には磁気記録層２が設けられる。該磁気記録層２の上には平滑層３および該平滑層の上の金属薄膜からなる反射層４が設けられる。つぎに可逆的に情報の記録、消去の可能な感熱記録層６が接着層５を介して反射層４上に設けられる。感熱記録層６は樹脂母材とこれに分散された有機低分子物質を含有する。該感熱記録層６のさらに上にはオーバーコート層７が設けられている。
　【００１２】
　このように本発明の磁気カードは、基材に対し磁気記録層と同一面または反
対
　【００１３】
　（磁気カード部材）
　本発明磁気カードを製造するには基材上に磁気記録層を設けた従来公知の磁気カード部材が用いられる。かかる磁気カード部材としては、プラスチック、ガラス、紙、布、金属等の基材の一方の面に、磁性材料を含有するマトリックス樹脂を塗工した従来公知の磁気カード部材が用いられてよい。特にチタニア分散のポリエステルシートが好ましい。また、これら磁気記録層を設けるにあたっては、基材上に直接もしくは下引き層を介してコーティングしてもよいし、他の基材にあらかじめコーティングして磁気記録層を形成し、これを接着剤及び粘着剤を用いて基材に貼り合わせてもよい。磁気記録層はカード全面もしくはストライプ状など一部分に形成されたものであってもよい。
　【００１４】
　（平滑層）
　磁気記録層上に反射層として直接金属蒸着層を形成した場合には、金属表面の光散乱のため蒸着層表面は殆ど白色となる。このため磁気記録層上に平滑層を設ける。平滑層はアクリル系、ポリエステル系、ウレタン系等の樹脂を従来公知の塗工法を用いて形成する。カレンダー法を用いると表面平滑性が向上し特に好ましい。該樹脂は、熱処理による熱収縮性を低減させるため従来公知の熱架橋、ＵＶ架橋を行ってもよい。また平滑層の厚みは特に限定されないが、磁気記録層の凹凸を解消しかつ感熱層の厚みを薄くしないために、通常０．２μｍ〜３．０μｍが特に好ましく用いられる。平滑層が不充分であると金属反射層の金属光沢が失われ、コントラストの低下を招く。
　【００１５】
　（反射層）
　磁気記録層上の金属薄膜からなる反射層としては、アルミニウム、銀、クロム、ニッケル、金などの材料が用いられる。これらの反射層は真空蒸着法、イオンプレーティング法、スパッタリング法など公知の方法により厚さ０．０１〜２．０μｍ、好ましくは０．０３〜１．０μｍに形成される。厚みがこれより小さいと、光が反射層を透過するため下地の磁気記録層の色が現れ好ましくない。また、磁気記録層の書込み、読取りは感熱記録層側から行われるため、磁気記録特性を損なわないためには磁気記録層上に形成される層の厚みの総計が１０μｍ以下であるのが好ましい。特にこの範囲内では感熱記録層の厚みが大きいほど高コントラストが得られるので、反射層の厚みは高反射率を示す範囲内で薄いほど好ましい。このような厚みの金属膜を均一に形成するには、特に真空膜形成法が好ましい。また蒸着物質としては、高反射率を示し、かつ低コストで薄膜が形成可能なアルミニウムが特に好ましい。
　【００１６】
　（接着層）
　金属反射層上の接着層は、金属反射層の光沢をそこなわず、且つ接着層上の感熱層の最大透明時の透明度に影響を及ぼさないためにも、透明性がよく、化学的に安定で且つ成膜性のよい樹脂が好ましい。かかる樹脂としては、金属との密着性をよくするために、カルボキシル基（−ＣＯＯＨ）、ヒドロキシル基（−ＯＨ）、アミノ基、アミド基およびスルホン基（−ＳＯ３Ｈ）、あるいは第四アンモニウム塩の形態を有するモノマーよりなる樹脂が用いられる。例えばスルホン酸系モノマーとしては、スチレンスルホン酸類、スルホアルキル（メタ）アタリレート類、ビニルスルホン酸、アリルスルホン酸；カルボン酸系としては（無水）マレイン酸、イタコン酸、クロトン酸、アクリル酸等；ヒドロキシル系としては、ビニルアルコール、２−ヒドロキシエチルアクリレート、２−ヒドロキシエチルメタクリレート、グリセロールモノメタクリレート、ビスフェノールＡ、ビスフェノールＦ、エチレングルコール系（メタ）アクリルエステル等；アミン（−Ｎ−）系としては、（メタ）アクリルアミド、ジメチルアミノ（メタ）アクリルアミド、ジメチルアミノエチル（メタ）アタリレート、ジエチルアミノ（メタ）アクリルアミド、ジエチルアミノエチル（メタ）アタリレート、エチル（メタ）アクリルトリメチルアンモニウムクロライド等が挙げられる。これらのモノマーは単独で、あるいは２種以上を混合して用いてもよい。本発明磁気カードの接着層に用いられる樹脂は、前記の各極性基を有するモノマーの含有量が２〜１００％である共重合体または重合物である。
　【００１７】
　かかる重合体としては、例えば、塩化ビニル−酢酸ビニル−マレイン酸共重合体、塩化ビニル−酢酸ビニル−ビニルアルコール共重合体、塩化ビニル−アクリル酸共重合体、塩化ビニル−ビニルアルコール共重合体、塩化ビニル−（酢酸ビニル）−スチレンスルホン酸共重合体、塩化ビニル（酢酸ビニル）−エチル（メタ）アクリルトリメチルアンモニウムクロライド共重合体、塩化ビニル−（酢酸ビニル）−エチレングリコール（メタ）アタリレート共重合体、塩化ビニル−（酢酸ビニル）−エポキシ共重合体、ポリビニルブチラール樹脂（酢酸ビニル−ビニルブチレート−ビニルアルコール）、塩化ビニル−（酢酸ビニル）−アクリル酸アミド等及びホモポリマーとして、アクリル酸ポリマーポリビニルアルコール、ポリアクリル酸アミド、ポリビニルスルホン酸等が挙げられる。接着層の厚さは、磁気層上各層の合計の厚さが１０μｍ以下、好ましくは０．２〜３．０μｍとなるよう設定する。
　【００１８】
　接着層を金属反射層上に形成するには、重合体を接着層として用いる場合に公知の種々の塗工方法を用いてよい。接着層の形成に用いられる溶剤は、接着層の重合体の種類によって種々選択されてよいが、例えばメチルエチルケトン、メチルイソブチルケトン、トルエン、テトラヒドロフラン等が挙げられる。
　【００１９】
　（感熱記録層）
　接着剤層の上に設けられた感熱記録層は、主成分である樹脂母材と、有機低分子を含有する。
　【００２０】
　本発明磁気カードの感熱記録層に使用される樹脂母材は、有機低分子物質を均一に分散保持した層を形成するマトリックス樹脂であり、最大透明時の透明度に大きく影響する。このため樹脂母材としては透明性が高く機械的安定性に優れ、かつ成膜性のよい樹脂が好ましい。このような樹脂としてはポリ塩化ビニル；塩化ビニル−酢酸ビニル共重合体、塩化ビニル−酢酸ビニル−ビニルアルコール共重合体、塩化ビニル−アクリレート共重合体等の塩化ビニル系共重合体；ポリ塩化ビニリデン、塩化ビニリデン−塩化ビニル共重合体、塩化ビニリデン−アクリロニトリル共重合体等の塩化ビニリデン系共重合体；ポリエステル；ポリアミド；ポリアタリレート又はポリメタクリレート或いはアクリレート−メタクリレート共重合体、シリコーン樹脂、ポリスチレン、スチレン−ブタジエン共重合体等の熱可塑性樹脂あるいはその他の熱硬化，性樹脂などが挙げられる。これらの母材樹脂は単独で、あるいは二種以上を混合して用いることができる。
　【００２１】
　有機低分子物質としては、融点３０〜２００℃、特に５０〜１５０℃程度のものが好ましい。このような有機低分子物質としてはアルカノール；アルカンジオール；ハロゲンアルカノールまたはハロゲンアルカンジオール；アルキルアミン；アルカン；アルケン；アルキン；ハロゲンアルカン；ハロゲンカルケン；ハロゲンアルキン；シクロアルカン；シクロアルケン；シクロアルキン；飽和または不飽和モノまたはジカルボン酸またはこれらのエステル、アミド、またはアンモニウム塩；飽和または不飽和ハロゲン脂肪酸またはこれらのエステル、アミド、またはアンモニウム塩；アリルカルボン酸またはそれらのエステル、アミドまたはアンモニウム塩；ハロゲンアリルカルボン酸またはそれらのエステル、アミド、またはアンモニウム塩；チオアルコール；チオカルボン酸またはそれらのエステル、アミン、またはアンモニウム塩；チオアルコールのカルボン酸エステル等が挙げられる。これらは単独でまたは２種以上混合して使用される。これらの化合物の炭素数は１０〜６０、好ましくは１０〜３８、特に１０〜３０が好ましい。エステル中のアルコール基部分は飽和、不飽和のいずれであってもよく、またハロゲンで置換されていてもよい。有機低分子物質は分子中に酸素、窒素、イオウおよびハロゲンの少なくとも１種、例えば−ＯＨ、−ＣＯＯＨ、−ＣＯＮＨ、−ＣＯＯＲ、−ＮＨ−、−ＮＨ２、−Ｓ−、−Ｓ−Ｓ−、−Ｏ−、ハロゲン等を含む化合物であることが好ましい。
　【００２２】
　更に具体的にはこれら化合物にはラウリン酸、ドデカン酸、ミリスチン酸、ペンタデカン酸、パルミチン酸、ステアリン酸、ベヘン酸、ノナデカン酸、アラキン酸、オレイン酸等の高級脂肪酸；ステアリン酸メチル、ステアリン酸テトラデシル、ステアリン酸オクタデシル、ラウリン酸オクタデシル、パルミチン酸テトラデシル、ベヘン酸ドコシル等の高級脂肪酸のエステル；
Ｃ１６Ｈ３３−Ｏ−Ｃ１６Ｈ３３、Ｃ１６Ｈ３３−Ｓ−Ｃ１６Ｈ３３
Ｃ１６Ｈ３７−Ｓ−Ｃ１９Ｈ３７、Ｃ１２Ｈ２５−Ｓ−Ｃ１２Ｈ２５
Ｃ１９Ｈ３９−Ｓ−Ｃ１９Ｈ３９、Ｃ１２Ｈ２５−Ｓ−Ｓ−Ｃ１２Ｈ２５
Ｏ（ＣＨ２ＣＨ２ＯＣＯＣ１１Ｈ２３）２、Ｏ（ＣＨ２ＣＨ２ＯＣＯＣ１７Ｈ３５）２
Ｏ（ＣＨ２ＣＨ２ＣＯＯ（ＣＨ２）１５ＣＨ（ＣＨ３）ＣＨ２ＣＨ２）２
Ｓ（ＣＨ２ＣＨ２ＯＣＯＣ１２Ｈ２５）２、Ｓ（ＣＨ２ＣＨ２ＣＯＯＣ１８Ｈ３７）２
Ｓ（ＣＨ２ＣＨ２ＣＯＯ（ＣＨ２）１５ＣＨ（ＣＨ３）ＣＨ２ＣＨ３）２
ＮＨ（ＣＨ２ＣＨ２ＯＣＯＣ１８Ｈ３７）２
ＮＨ（ＣＨ２ＣＨ２ＣＯＯ（ＣＨ２）１３ＣＨ（ＣＨ３）ＣＨ２ＣＨ３）２
等のエーテルまたはチオエーテル等がある。
　【００２３】
　また、透明温度領域を高温側へ拡大し、実用的にサーマルヘッド等で透明消去を行うには、炭素数１６以上の高級脂肪酸の少なくとも１種と、チオジプロピオン酸：Ｓ（ＣＨ２ＣＨ２ＣＯＯＨ）２との組み合わせが用いられる。前記高級脂肪酸に対し、これよりも融点の高いチオジプロピオン酸を特に組み合わせることにより従来公知の可逆性感熱記録材料よりも消去（透明化）温度が高温度側に移動し、かつ透明温度領域が広がる。
　【００２４】
　かかる炭素数１６以上の高級脂肪酸の具体例としては、パルミチン酸、マルガリン酸、ステアリン酸、ノナデカン酸、エイコサン酸、ヘンエイコサン酸、ベヘン酸、リグノセリン酸、ペンタコサン酸、セロチン酸、ヘプタコサン酸、モンタン酸、ノナコサン酸、メリシン酸、２−ヘキサデセン酸、トランス−３−ヘキサデセン酸、２−ヘプタデセン酸、トランス−２−オクタデセン酸、シス−２−オクタデカン酸、トランス−４−オクタデセン酸、シス−６−オクタデセン酸、エライジン酸、バセニン酸、トランス−ゴンドイン酸、エルカ酸、ブラシン酸、セラコレイン酸、トランス−セラコレイン酸、トランス−８，トランス−１０−オクタデカジエン酸、リノエライジン酸、α−エレオステアリン酸、β−エレオステアリン酸、プソイドエレオステアリン酸、１２，２０−ヘンエイコサジエン酸等が挙げられる。これらは単独で又は２種以上混合して使用してよい。
　【００２５】
　また、前記高級脂肪酸とチオジプロピオン酸との配合割合は重量比で９０：１０〜１０：９０、好ましくは８５：１５〜５０：５０である。前記の範囲よりチオジプロピオン酸が少ないと透明温度領域（幅）が充分でなく、一方、多いとコントラストが著しく低下する。
　【００２６】
　感熱記録層中の有機低分子物質と樹脂母材との配合割合は有機低分子物質１００重量部に対して、樹脂母材５０〜１６００重量部程度が好ましく、１００〜５００重量部が特に好ましい。
　【００２７】
　母材の配合量が５０重量部未満である場合は、有機低分子物質を母材中に安定に保持した膜を形成することが困難となる。一方、母材が１６００重量部を越えると置換により白濁する有機低分子物質の量が少ないため、書き込まれた記録情報を鮮明に読み取ることができず記録材料として好ましくない。なお、有機低分子物質は母材中に均一に分散していて、しかも充分に固定されていることが好ましく、母材と一部相溶していてもよい。
　【００２８】
　また、感熱記録層にはその性能を阻害しない範囲で種々の添加剤を加えてもよい。例えば、リサイクル性を更に向上し得るように界面活性剤を用いてもよい。かかる目的で用いられる界面活性剤の具体例としては多価アルコール高級脂肪酸エステル；多価アルコール高級アルキルエーテル；多価アルキルエーテル高級脂肪酸エステル、高級アルコール、高級アルキルフェノール、高級脂肪酸高級アルキルアミン、高級脂肪酸アミド、油脂又はポリプロピレングリコールの低級オレフィンオキサイド付加物；アセチレングリコール；高級アルキルベンゼンスルホン酸のＮａ、Ｃａ、Ｂａ又はＭｇ塩；芳香族カルボン酸、高級脂肪酸スルホン酸、芳香族スルホン酸、硫酸モノエステル又はリン酸モノー又はジ−エステルのＣａ、Ｂａ又はＭｇ塩；低度硫酸化油；ポリ長鎖アルキルアタリレート；アクリル系オリゴマー；ポリ長鎖アルキルメタクリレート；長鎖アルキルメタクリレート−アミン含有モノマー共重合体；スチレン−無水マレイン酸共重合体；オレフィン−無水マレイン酸共重合体等が挙げられる。かかる界面活性剤を配合することにより感熱記録材料の繰り返し使用が可能となり、かつ最大透明状態を示す温度範囲が拡大する。
　【００２９】
　最大透明状態に維持される温度範囲を広げる他の添加剤としては、リン酸トリブチル、リン酸トリ−２−エチルヘキシル、リン酸トリフェニル、リン酸トリクレジル、オレイン酸ブチル、フタル酸ジメチル、フタル酸ジエチル、フタル酸ジブチル、フタル酸ジヘプチル、フタル酸ジ−ｎ−オクチル、フタル酸ジ−２−エチルヘキシル、フタル酸ジイソノニル、フタル酸ジオクチルデシル、フタル酸ジイソデシル、フタル酸ブチルペンジル、アジピン酸ジブチル、アジピン酸ジ−ｎ−ヘキシル、アジピン酸ジ−２−エチルヘキシル、アゼライン酸ジ−２−エチルヘキシル、セバシン酸ジブチル、セバシン酸ジ−２−エチルヘキシル、ジエチレングリコールベンゾエート、トリエチレングリコール−２−エチルブチラート、アセチルリシノール酸メチル、アセチルリシノール酸ブチル、ブチルフタリルブチルグリコレート、アセチルクエン酸トリブチル等が挙げられる。
　【００３０】
　なお、これらの配合割合は有機低分子物質１００重量部に対して１〜８０重量部程度であるのが好ましい。
　【００３１】
　（感熱記録層の形成）
　感熱記録層の形成に用いる調製液は種々の方法によって調製することができる。例えば前記の樹脂母材および有機低分子物質の混合溶液を調製してもよく、また有機低分子物質のうち少なくとも１種を溶解しない溶剤を用いて樹脂母材の溶液を調製し、この溶液に有機低分子物質を微粒子状に分散し、さらに高沸点溶剤を溶解した分散液を調製してもよい。これらを接着層上に塗布し、乾燥して感熱記録層を形成する。
　【００３２】
　感熱記録層を接着層上に形成するには、マトリックス材に使用した重合体に公知の方法、例えば種々の塗工方法を用いればよい。
　【００３３】
　感熱記録層の形成に用いられる溶剤は、母材及び有機低分子物質の種類によって種々選択されてよいが、例えばテトラヒドロフラン、メチルエチルケトン、メチルイソブチルケトン、クロロホルム、四塩化炭素、エタノール、トルエン、ベンゼン等が挙げられる。なお、分散液を使用した場合だけでなく、溶液を使用した場合も得られる感熱記録層中では有機低分子物質は微粒子として析出し分散状態で存在する。
　【００３４】
　前記の感熱記録層を磁気カード部材の上に設けるには、樹脂母材として用いる重合体に公知の成形方法がいずれも用いられてよい。例えば、調製液をプラスチック、ガラス板、金属板、紙、布等の他の支持体上に塗布し、乾燥して感熱記録層を形成し、これを接着剤、粘着剤等を用いて前記磁気カード部材に張り付けてもよい。また、種々の塗工方法を用いて磁気カード部材上に感熱記録層を設けてもよい。磁気記録層、保護層、感熱記録層、オーバーコート層などの各層は互いに直接、または間接に設けられてよい。
　【００３５】
　感熱記録層の膜厚は１〜２０μｍが好ましく、これより厚くなると感熱度が低下し、また１μｍ未満ではコントラスト（白濁度）が低下する。特に厚さ１０μｍ以下が好ましい。これより厚くなると、磁気記録の書込み、読取りが困難となり好ましくない。
　【００３６】
　感熱記録層の上には更に、記録、消去時の感熱記録層の劣化、消去時の打痕、記録時のスティッキングを防止するためにオーバーコート層を設けることもでき、リサイクル性の面で好ましい。該オーバーコート層としては、シリコーン系、アクリル系、フッ素系、エポキシ系等の有機物質または耐熱性ポリマー、あるいはＳｉＯ２、ＳｉＯ、ＭｇＯ、ＺｎＯ、ＴｉＯ２、Ａｌ２Ｏ３、ＡｌＮ、Ｔａ２Ｏ５等の無機物質等が挙げられる。このようなオーバーコート層は従来公知の塗工または真空蒸着法などにより形成され、有機物質の場合厚みは０．１〜５．０μｍ、好ましくは０．５〜３μｍである。厚みがこれ以下ではオーバーコートによる効果がうすく、またこれ以上では感熱記録層の厚みを薄くしてコントラスト低下を招くことになり共に好ましくない。なおオーバーコート層に有機物質を用いる場合に、該有機物質あるいは溶剤の選び方によっては感熱記録層の樹脂母材または有機低分子を溶解し、リサイクル性を低下あるいは消滅させることがあるため注意を要する。このような場合には、感熱記録層とオーバーコート層の間に更にアンカーコート層を設ける必要がある。またオーバーコート層に無機物質を用いる場合に、該層が厚すぎると（１．０μｍ以上）クラックを生じる恐れがあり共に注意を要する。
　【００３７】
　【実施例】
　つぎに本発明の磁気カードを実施例を挙げてさらに具体的に説明する。なお以下に部とあるのは重量部を意味する。
　【００３８】
　［実施例１］
　磁気シート（２７５０エルステッド）の磁気記録層上に熱硬化型ポリエステル樹脂（平均分子量２００００）をワイヤーバーを用い塗布し、加熱乾燥して２μｍの平滑層を設けた。次いでその上に真空蒸着法にて０．０５μｍのＡｌ反射層を形成した。更に、Ａｌ反射層上に、塩化ビニル−酢酸ビニル−マレイン酸（日本ゼオン（株）製ゼオン１１０Ａ）共重合体を塗布し、接着層１．０μｍを作成した。次いで接着層上に、下記塗布液をワイヤーバーで塗布し、加熱乾燥後５．０μｍの感熱層を形成した。
　【００３９】
　　　成分　　　　　　　　　　　　重量部
　べヘン酸　　　　　　　　　　　　　０．７
　チオジプロピオン酸　　　　　　　　０．３
　塩化ビニル−酢酸ビニル共重合体　　２．５
　テトラヒドロフラン　　　　　　　１４．０
　［実施例２］
　Ａｌ反射層上の接着層を塩化ビニル−酢酸ビニル−ビニルアルコール変性共重合体（ＵＣＣ社　ＶＡＧＨ）に代えた以外は、実施例１と同様にして磁気カードを製造した。
　【００４０】
　［実施例３］
　Ａｌ反射層上の接着層として塩化ビニル−アクリル酸エステルヒドロキシン基変性共重合体（セキスイ社製　Ｅ−Ｃ１１０）を用いた以外は、実施例１と同様にして磁気カードを製造した。
　【００４１】
　［実施例４］
　実施例１において塩化ビニル−酢酸ビニル−マレイン酸の接着層の代わりにポリアクリル酸アミドを用いた以外は同様にして磁気カードを製造した。
　【００４２】
　［実施例５］
　塩化ビニル−酢酸ビニル−マレイン酸の代わりにポリビニルスルホン酸を接着層とした以外は、実施例１と同様にして磁気カードを製造した。
　【００４３】
　［比較例１］
　接着層をなくした以外は実施例１と同様にして磁気カードを製造した。
　【００４４】
　［比較例２］
　接着層として、ポリ酢酸ビニルを用いた以外は実施例１と同様にして磁気カードを製造した。
　【００４５】
　［比較例３］
　接着層として、ポリ塩化ビニルを用いた以外は実施例１と同様にして磁気カードを製造した。
　【００４６】
　密着性試験；基盤目セロテープハクリ試験、ＪＩＳＫ−５４００に準ずる。
　【００４７】
　１００／１００；１００ケのマス目で全てハクりしていない。
　【００４８】
　【発明の効果】
　特定の樹脂からなる接着層を設けたことにより、金属反射層と感熱層との界面ハクリがなくなり、書換え（印字／消去）型の磁気カードとして、耐久性が著しく向上する。
【図面の簡単な説明】
　【図１】
　本発明磁気カードの一具体例の概略断面図である。
　【符号の説明】
　１：基材
　２：磁気記録層
　３：平滑層
　４：反射層
　５：接着層
　６：感熱記録層
　７：オーバーコート層